(57)【要約】      （修正有）【課題】接着剤付きタブ線の接着剤層の除去を容易に行う。【解決手段】太陽電池セルの表面電極に、タブ線２０の一面に接着剤層２１が積層された接着剤付きタブ線１１，１５の接着剤層２１を配置し、接着剤付きタブ線１１，１５の一端に、接着剤層２１を転着させる接着剤回収部材３０を貼付し、接着剤付きタブ線１１，１５と、表面電極及び接着剤回収部材３０とを接続させ、接着剤付きタブ線１１，１５の一端より、接着剤回収部材３０を剥離してタブ線２０の表面を露出させ、接着剤付きタブ線１１，１５の一端を端子部材に接続する。【選択図】図８
2013165193.tif 000002
【特許請求の範囲】
【請求項１】
太陽電池セルの表面電極に、タブ線の一面に接着剤層が積層された接着剤付きタブ線の上記接着剤層を配置し、
上記接着剤付きタブ線の一端に、上記接着剤層を転着させる接着剤回収部材を貼付し、
上記接着剤付きタブ線と、上記表面電極及び上記接着剤回収部材とを接続させ、
上記接着剤付きタブ線の一端より、上記接着剤回収部材を剥離して上記タブ線の表面を露出させ、
上記接着剤付きタブ線の一端を端子部材に接続する太陽電池モジュールの製造方法。
【請求項２】
上記接着剤回収部材は、サンドペーパーである請求項１記載の太陽電池モジュールの製造方法。
【請求項３】
上記サンドペーパーは、表面粗さ（ＲＺ）が、０．５〜２５である請求項２記載の太陽電池モジュールの製造方法。
【請求項４】
上記接着剤付きタブ線は、上記接着剤層が積層された一面と反対側の他面に、絶縁性基材が設けられている請求項１〜３のいずれか１項に記載の太陽電池モジュールの製造方法。
【請求項５】
上記接着剤付きタブ線を上記表面電極に配置した後、上記太陽電池セルに封止材及び保護シートを積層した積層体を形成し、
上記接着剤付きタブ線の一端を、上記封止材及び上記保護シートに設けられた挿通孔より上記積層体表面に露出させて上記接着剤回収部材を貼付し、
上記太陽電池セル、上記封止材及び上記保護シートを一括してラミネート封止するとともに上記接着剤付きタブ線と、上記表面電極及び上記接着剤回収部材とを接続させる請求項１〜３のいずれか１項に記載の太陽電池モジュールの製造方法。
【請求項６】
［上記接着剤回収部材の表面積］／［上記接着剤付きタブ線の一端の表面積］が、１．３〜２０．０である請求項１〜３のいずれか１項に記載の太陽電池モジュールの製造方法。
【請求項７】
［上記接着剤回収部材の表面粗さ（ＲＺ）］／［上記接着剤付きタブ線の一端の表面粗さ（ＲＺ）］が、１〜５０である請求項１〜３のいずれか１項に記載の太陽電池モジュールの製造方法。
【請求項８】
［上記接着剤回収部材の表面粗さ（ＲＺ）］／［上記接着剤層の厚み（μｍ）］が、０．１〜２．５（ＲＺ／μｍ）である請求項１〜３のいずれか１項に記載の太陽電池モジュールの製造方法。
【請求項９】
太陽電池セルの表面電極に、一面に接着剤層が積層された接着剤付きタブ線の上記接着剤層を配置し、
上記接着剤付きタブ線の一端に、上記接着剤層を転着させる接着剤回収部材を貼付し、
上記接着剤付きタブ線と、上記表面電極及び上記接着剤回収部材とを接続させ、
上記接着剤付きタブ線の一端より、上記接着剤回収部材を剥離して上記タブ線の表面を露出させるタブ線の接続方法。
【発明の詳細な説明】
【技術分野】
【０００１】
本発明は、一方の面に正極及び負極電極を有し、正極及び負極電極と端子ボックスとを接続するタブ線が備えられている太陽電池モジュールに関し、特にタブ線と端子ボックスとを効率的に接続できる太陽電池モジュールの製造方法、及びタブ線の接続方法に関する。
【背景技術】
【０００２】
近年、環境負荷の低減が地球的な課題となる中、クリーンでかつ再生可能なエネルギーとして、太陽光発電に大きな期待が寄せられている。太陽電池の主流は、現在までのところ、単結晶シリコンや多結晶シリコンの結晶を製造し、これをスライス加工して板状の半導体として使用するバルクシリコン太陽電池である。しかし、バルクシリコン太陽電池は、シリコン結晶の成長に多くのエネルギーと時間を要し、また製造工程においても複雑な工程が必要となる。
【０００３】
一方で、ガラスやステンレススチールなどの基板上に、光電変換層である半導体層を形成したいわゆる薄膜太陽電池は、薄型で軽量、製造コストの安さ、大面積化が容易であることなどから、今後の太陽電池の主流になると考えられている。薄膜太陽電池としては、アモルファスシリコンや微結晶シリコン膜、あるいはこれらのタンデム型等の薄膜シリコン太陽電池、Ｃｕ（銅）、Ｉｎ（インジウム）、Ｇａ（ガリウム）、Ｓｅ（セレン）に代表される元素を混ぜ合わせた化合物半導体を用いたＣＩＧＳ系太陽電池等がある。
【０００４】
これらの薄膜太陽電池は、大面積の安価な基板上に、プラズマＣＶＤ装置又はスパッタ装置のような形成装置を用いて半導体層又は金属電極膜を積層させ、その後、同一基板上に作製した光電変換層をレーザパターニング等により分離接続させることにより、太陽電池ストリングを形成する。
【０００５】
図１０に、従来の太陽電池ストリングを構成する薄膜太陽電池の一構成例を示す。この薄膜太陽電池１００は、透光性絶縁基板１０１上に図示しない透明導電膜からなる透明電極膜、光電変換層、裏面電極膜が積層されてなる複数の太陽電池セル１０２からなる。各太陽電池セル１０２は、細長い短冊状で、透光性絶縁基板１０１のほぼ全幅にわたる長さを有している。また、薄膜太陽電池１００は、隣接する太陽電池セル１０２，１０２同士において一方の透明電極膜と他方の裏面電極膜とが互いに接続されることで複数の太陽電池セル１０２が直列に接続されて構成されている。
【０００６】
この薄膜太陽電池１００における一端部の太陽電池セル１０２の透明電極膜の端部上に、太陽電池セル１０２とほぼ同一長さの線状のＰ型電極端子部１０３が形成され、他端部の太陽電池セル１０２の裏面電極膜の端部上に、太陽電池セル１０２とほぼ同一長さの線状のＮ型電極端子部１０４が形成されている。これらＰ型電極端子部１０３及びＮ型電極端子部１０４が電極取り出し部になる。
【０００７】
Ｐ型電極端子部１０３には、銅箔からなるバスバーと呼ばれる正極集電用タブ線１０５が、Ｐ型電極端子部１０３の全面に対して電気的かつ機械的に接合されている。同様に、Ｎ型電極端子部１０４には、銅箔からなる負極集電用タブ線１０６が、Ｎ型電極端子部１０４の全面に対して電気的かつ機械的に接合されている。これらの接合手段としては、ハンダ付けまたは導電性ペーストなどを用いることができる。
【０００８】
また、図１１（Ａ）に示すように、薄膜太陽電池１００の裏面には、Ｐ型電極端子部１０３及びＮ型電極端子部１０４と接続され外部に電気を出力する端子ボックス１１０と、この端子ボックス１１０とＰ型電極端子部１０３及びＮ型電極端子部１０４とを接続する端子ボックス用タブ線１１１とが接続されている。
【０００９】
端子ボックス１１０は、例えば絶縁性接着剤を介して薄膜太陽電池１００の裏面中央に固定されている。端子ボックス用タブ線１１１は、上記正極集電用タブ線１０５や負極集電用タブ線１０６と同様に長尺状の銅箔やＡｌ箔からなり、薄膜太陽電池１００の裏面と絶縁テープ１１２を介して配設されている。
【００１０】
この端子ボックス用タブ線１１１は、一端が端子ボックス１１０とハンダ接続され、他端が絶縁テープ１１２を介してＰ型電極端子部１０３又はＮ型電極端子部１０４上に配設される。
【００１１】
端子ボックス用タブ線１１１と正極集電用タブ線１０５との接続部は、図１１（Ｂ）に示すように、絶縁テープ１１２及び端子ボックス用タブ線１１１を挟んだ両側に接続された第１、第２の正極集電用タブ線１０５ａ、１０５ｂ間に亘って第３の正極集電用タブ線１０５ｃが、絶縁テープ１１２及び端子ボックス用タブ線１１１を跨いで接続されている。また、第３の正極集電用タブ線１０５ｃは端子ボックス用タブ線１１１と接続されている。これら、第１、第２の正極集電用タブ線１０５ａ、１０５ｂと第３の正極集電用タブ線１０５ｃとの接続（２箇所）、及び第３の正極集電用タブ線１０５ｃと端子ボックス用タブ線１１１との接続（１箇所）は、超音波ハンダ接合によって行われている。負極集電用タブ線１０６と端子ボックス用タブ線１１１との接続も同様である。
【先行技術文献】
【特許文献】
【００１２】
【特許文献１】特開２００９−２９５７４４号公報
【特許文献２】特開２００９−１８２０６６号公報
【発明の概要】
【発明が解決しようとする課題】
【００１３】
ところで、従来、タブ線の一面に予めフィルム状の導電性接着剤層が積層された接着剤付きタブ線が提案されている。この接着剤付きタブ線１２０は、図１２に示すように、予め銅箔等の金属箔からなるタブ線１２１の一面に、導電性接着剤層１２２が設けられたものである。導電性接着剤層１２２は、例えば熱硬化型のエポキシ系硬化型樹脂組成物やアクリル系硬化型樹脂組成物からなるバインダー樹脂に導電性粒子が含有され、タブ線１２０の一面に形成されている。
【００１４】
このような接着剤付きタブ線を用いることにより、導電性接着剤層を電極端子部に配置し、タブ線の上から熱加圧することにより、タブ線と電極端子部とを導通接続させることが可能となり、タブ線と電極端子部との接続を簡易に行うことができる。
【００１５】
しかし、このような接着剤付きタブ線１２０の一端を端子ボックスに接続する場合、端子ボックスとの接続端となる一端側に設けられた導電性接着剤層１２２を除去する必要がある。導電性接着剤層１２２の除去は、例えばホットストリッパを用いて導電性接着剤層１２２を熱分解した後、掻き取ることにより行われる。このため、導電性接着剤層１２２の除去工程が煩雑となり、またタブ線１２１に相当のダメージを与えることとなる。
【００１６】
そこで、本発明は、接着剤付きタブ線の接着剤層の除去を容易に行うことができる太陽電池モジュールの製造方法、及びタブ線の接続方法を提供することを目的とする。
【課題を解決するための手段】
【００１７】
上述した課題を解決するために、本発明に係る太陽電池モジュールの製造方法は、太陽電池セルの表面電極に、タブ線の一面に接着剤層が積層された接着剤付きタブ線の上記接着剤層を配置し、上記接着剤付きタブ線の一端に、上記接着剤層を転着させる接着剤回収部材を貼付し、上記接着剤付きタブ線と、上記表面電極及び上記接着剤回収部材とを接続させ、上記接着剤付きタブ線の一端より、上記接着剤回収部材を剥離して上記タブ線の表面を露出させ、上記接着剤付きタブ線の一端を端子部材に接続するものである。
【００１８】
また、本発明に係るタブ線の接続方法は、太陽電池セルの表面電極に、一面に接着剤層が積層された接着剤付きタブ線の上記接着剤層を配置し、上記接着剤付きタブ線の一端に、上記接着剤層を転着させる接着剤回収部材を貼付し、上記接着剤付きタブ線と、上記表面電極及び上記接着剤回収部材とを接続させ、上記接着剤付きタブ線の一端より、上記接着剤回収部材を剥離して上記タブ線の表面を露出させるものである。
【発明の効果】
【００１９】
本発明によれば、タブ線の一面に積層された接着剤層の剥離処理を、従来ホットストリッパを用いて硬化された接着剤層を熱分解した後、掻き取ることにより行われていたところ、接着剤回収部材を剥離するだけで行うことができ、工程の簡素化を図ることができる。また、本発明によれば、従来に比してタブ線に対するダメージも低減でき、端子部材との接続信頼性を向上させることができる。
【図面の簡単な説明】
【００２０】
【図１】本発明が適用された太陽電池を示す図であり、（Ａ）はタブ線の接続前の斜視図、（Ｂ）はタブ線を接続し折り曲げる前の状態を示す平面図である。
【図２】太陽電池モジュールの分解斜視図である。
【図３】接着剤付きタブ線を示す断面図である。
【図４】本発明が適用された太陽電池を示す平面図である。
【図５】導電性接着フィルムの構成を示す断面図である。
【図６】導電性接着フィルムを示す図である。
【図７】接着剤付きタブ線を封止材のシート及びバックシートを挿通させた状態を示す断面図である。
【図８】接着剤回収部材によって接着剤層を剥離する状態を示す側面図である。
【図９】接着剤付きタブ線を太陽電池セルに挿通させた状態を示す断面図である。
【図１０】従来の薄膜太陽電池の一例を示す分解斜視図である。
【図１１】従来の薄膜太陽電池の一例を示すであり、（Ａ）は平面図、（Ｂ）は電極端子部における断面図である。
【図１２】接着剤付きタブ線を示す断面図である。
【発明を実施するための形態】
【００２１】
以下、本発明が適用された太陽電池モジュールの製造方法、及びタブ線の接続方法について、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることは勿論である。
【００２２】
［太陽電池モジュール］
本発明が適用された薄膜太陽電池１は、図１（Ａ）（Ｂ）に示すように、複数の太陽電池セル２がコンタクトラインによって接続された太陽電池ストリングを構成する。図２に示すように、このストリング構造を有する薄膜太陽電池１は、単体で、又は複数枚連結されたマトリクスを構成して、受光面と反対側の裏面に封止接着剤のシート３が重畳され、さらに裏面側に設けられたバックシート４とともに一括してラミネートされることにより太陽電池モジュール６が形成される。なお、太陽電池モジュール６は、適宜、周囲にアルミニウムなどの金属フレーム７が取り付けられる。
【００２３】
封止接着剤としては、例えばエチレンビニルアセテート樹脂（ＥＶＡ）等の透光性封止材が用いられる。また、バックシート４としては、耐候性、耐熱性、耐水性、耐光性等の諸特性に優れるプラスチックのフィルムあるいはシートが用いられ、例えばフッ素系樹脂の高耐性という特徴を生かした、ポリフッ化ビニル（ＰＶＦ）／ポリエチレンテレフタレート（ＰＥＴ）／ポリフッ化ビニル（ＰＶＦ）の構成の積層シートを用いることができる。
【００２４】
本発明が適用された薄膜太陽電池１は、透光性絶縁基板８上に、図示は省略しているが、透明導電膜からなる透明電極膜、光電変換層、裏面電極膜がこの順に積層されて形成され、透光性絶縁基板８側から光を入射させるスーパーストレート型の太陽電池である。なお、薄膜太陽電池には、基材、裏面電極、光電変換層、透明電極の順で形成されたサブストレート型太陽電池もある。以下では、スーパーストレート型の薄膜太陽電池１を例に説明するが、本技術は、サブストレート型の薄膜太陽電池に用いることもできる。
【００２５】
また、本発明が適用される太陽電池セルは、薄膜系太陽電池全般、例えばアモルファスシリコン、微結晶タンデム、ＣｄＴｅ、ＣＩＳ、フレキシブル等の各種薄膜系太陽電池、あるいは、いわゆるバックコンタクトタイプの結晶系太陽電池を用いることができる。
【００２６】
透光性絶縁基板８としては、ガラスやポリイミドなどの耐熱性樹脂を用いることができる。
【００２７】
透明電極膜としては、例えばＳｎＯ２、ＺｎＯ、ＩＴＯなどを用いることができる。光電変換層としては、アモルファスシリコン、微結晶シリコンあるいは多結晶シリコンなどのシリコン系光電変換膜や、ＣｄＴｅ，ＣｕＩｎＳｅ２、Ｃｕ（Ｉｎ，Ｇａ）Ｓｅ２などの化合物系光電変換膜を用いることができる。
【００２８】
裏面電極膜としては、例えば透明導電膜と金属膜の積層構造を有する。透明電極膜は、ＳｎＯ２、ＺｎＯ、ＩＴＯなどを用いることができる。金属膜は、銀、アルミニウム等を用いることができる。
【００２９】
このように構成された薄膜太陽電池１は、図１（Ａ）に示すように、透光性絶縁基板８のほぼ全幅にわたる長さを有する矩形状の太陽電池セル２が複数形成されている。各太陽電池セル２は、電極分割ラインによって分離されるとともに、コンタクトラインによって隣接する太陽電池セル２，２同士において一方の透明電極膜と他方の裏面電極膜とが互いに接続されることで、複数の太陽電池セル２が直列に接続された太陽電池ストリングが構成されている。
【００３０】
そして、薄膜太陽電池１は、太陽電池ストリングにおける一端部の太陽電池セル２の透明電極膜の端部上に、太陽電池セル２とほぼ同一長さの線状のＰ型電極端子部９が形成され、他端部の太陽電池セル２の裏面電極膜の端部上に、太陽電池セル２とほぼ同一長さの線状のＮ型電極端子部１０が形成されている。薄膜太陽電池１は、これらＰ型電極端子部９及びＮ型電極端子部１０が電極取り出し部となり、正極用タブ線１１及び負極用タブ線１５を介して端子ボックス１９へ電気を供給する。
【００３１】
［接着剤付きタブ線］
図３に示すように、正極用タブ線１１及び負極用タブ線１５は、いずれもタブ線２０の一面に接着剤層２１が積層一体化され、タブ線２０の他面に絶縁性の支持体２２が設けられることにより構成されている。
【００３２】
図４に示すように、正極用タブ線１１は、接着剤層２１を介して薄膜太陽電池１のＰ型電極端子部９上に接続される正極集電タブ部１２と、封止接着材のシート３及びバックシート４を挿通し、バックシート４上に設けられる端子ボックス１９と接続される端子ボックス用正極タブ部１３とを有し、正極集電タブ部１２と端子ボックス用正極タブ部１３とは、折り返し部１４を介して連続している。なお、図４では、便宜上、封止接着材のシート３及びバックシート４を省略して図示している。
【００３３】
負極用タブ線１５は、接着剤層２１を介して薄膜太陽電池１のＮ型電極端子部１０上に接続される負極集電タブ部１６と、封止接着材のシート３及びバックシート４を挿通し、バックシート４上に設けられる端子ボックス１９と接続される端子ボックス用負極タブ部１７とを有し、負極集電タブ部１６と端子ボックス用負極タブ部１７とは、折り返し部１８を介して連続している。
【００３４】
以下では、正極用タブ線１１について詳細に説明するが、負極用タブ線１５も正極用タブ線１１と同様の構成を有するものである。
【００３５】
タブ線２０は、例えば厚さ１０〜３００μｍに圧延、あるいは電解法にて成形された銅箔やアルミ箔をスリットし、あるいは銅やアルミなどの細い金属ワイヤーを平板状に圧延することにより形成される、Ｐ型電極端子部９とほぼ同じ幅の１〜３ｍｍ幅の平角線である。
【００３６】
正極集電タブ部１２は、タブ線２０の一方の面に積層された接着剤層２１を介してＰ型電極端子部９の全面に対して電気的かつ機械的に接合されている。また、端子ボックス用正極タブ部１３は、正極用タブ線１１の一部が折り返し部１４で折り返された先の部分であり、タブ線２０の他方の面に設けられた絶縁性の支持体２２を介してバックシート４上に配設されている。端子ボックス用正極タブ部１３は、支持体２２によって導電性のバックシート４と接した場合にもショートが防止されている。また、端子ボックス用正極タブ部１３は、先端が端子ボックス１９の端子台に接続されている。
【００３７】
折り返し部１４は、正極用タブ線１１の一部、例えば正極集電タブ部１２の端部に設けられる。正極用タブ線１１は、折り返し部１４より先が端子ボックス用正極タブ部１３となる。したがって、正極用タブ線１１は、正極集電タブ部１２と端子ボックス用正極タブ部１３とが折り返し部１４を介して連続され、接合部分を有しないため、接合箇所に電荷が集中することによる抵抗値の増大や、接合部分の接続信頼性の低下、接合部分に熱や応力が集中することによる透光性絶縁基板８の損傷等を防止することができる。
【００３８】
［接着剤層］
図３に示すように、正極用タブ線１１及び負極用タブ線１５は、タブ線２０の一面２０ａにＰ型電極端子部９又はＮ型電極端子部１０に接続させる接着剤層２１が設けられている。接着剤層２１は、タブ線２０の一面２０ａの全面に設けられ、例えばコーティングハンダや導電性接着フィルム２３によって構成される。
【００３９】
導電性接着フィルム２３は、図５に示すように、熱硬化性のバインダー樹脂層２４に導電性粒子２５が高密度に含有されてなる。また、導電性接着フィルム２３は、押し込み性の観点から、バインダー樹脂の最低溶融粘度が、１００〜１０００００Ｐａ・ｓであることが好ましい。導電性接着フィルム２３は、最低溶融粘度が低すぎると低圧着から本硬化の過程で樹脂が流動してしまい接続不良やセル表面へのはみ出しが生じやすくなる。また、最低溶融粘度が高すぎてもフィルム貼着時に不良を発生しやすく、接続信頼性に悪影響が出る場合もある。なお、最低溶融粘度については、サンプルを所定量回転式粘度計に装填し、所定の昇温速度で上昇させながら測定することができる。
【００４０】
導電性接着フィルム２３に用いられる導電性粒子２５としては、特に制限されず、例えば、ニッケル、金、銀、銅などの金属粒子、樹脂粒子に金めっきなどを施したもの、樹脂粒子に金めっきを施した粒子の最外層に絶縁被覆を施したものなどを挙げることができる。
【００４１】
導電性粒子は、１個、１個が個別に存在する粉体であってもよいが、一次粒子が連なった鎖状のものであることが好ましい。前者の例としてはスパイク状の突起をもつ球状のニッケルパウダがあり、好ましく用いられる後者の例としては、フィラメント状ニッケルパウダがある。後者を用いることにより導電性粒子２５が弾性を備え、互いに物性の異なる正極用タブ線１１とＰ型電極端子部９との接続信頼性、及び負極用タブ線１５とＮ型電極端子部１０との接続信頼性を、それぞれ向上させることができる。
【００４２】
なお、導電性接着フィルム２３は、常温付近での粘度が１０〜１００００ｋＰａ・ｓであることが好ましく、さらに好ましくは、１０〜５０００ｋＰａ・ｓである。導電性接着フィルム２３の粘度が１０〜１００００ｋＰａ・ｓの範囲であることにより、導電性接着フィルム２３をタブ線２０の一面２０ａに設け、リール２６に巻装した場合において、いわゆるはみ出しによるブロッキングを防止することができ、また、所定のタック力を維持することができる。
【００４３】
導電性接着フィルム２３のバインダー樹脂層２４の組成は、上述のような特徴を害さない限り、特に制限されないが、より好ましくは、膜形成樹脂と、液状エポキシ樹脂と、潜在性硬化剤と、シランカップリング剤とを含有する。
【００４４】
膜形成樹脂は、平均分子量が１００００以上の高分子量樹脂に相当し、フィルム形成性の観点から、１００００〜８００００程度の平均分子量であることが好ましい。膜形成樹脂としては、エポキシ樹脂、変性エポキシ樹脂、ウレタン樹脂、フェノキシ樹脂等の種々の樹脂を使用することができ、その中でも膜形成状態、接続信頼性等の観点からフェノキシ樹脂が好適に用いられる。
【００４５】
液状エポキシ樹脂としては、常温で流動性を有していれば、特に制限はなく、市販のエポキシ樹脂が全て使用可能である。このようなエポキシ樹脂としては、具体的には、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂などを用いることができる。これらは単独でも、２種以上を組み合わせて用いてもよい。また、アクリル樹脂など他の有機樹脂と適宜組み合わせて使用してもよい。
【００４６】
潜在性硬化剤としては、加熱硬化型、ＵＶ硬化型などの各種硬化剤が使用できる。潜在性硬化剤は、通常では反応せず、何かしらのトリガーにより活性化し、反応を開始する。トリガーには、熱、光、加圧などがあり、用途により選択して用いることができる。なかでも、本実施の形態では、加熱硬化型の潜在性硬化剤が好適に用いられ、Ｐ型電極端子部、Ｎ型電極端子部１０や後述する接着剤回収部材３０に加熱押圧されることにより本硬化される。液状エポキシ樹脂を使用する場合は、イミダゾール類、アミン類、スルホニウム塩、オニウム塩などからなる潜在性硬化剤を使用することができる。
【００４７】
シランカップリング剤としては、エポキシ系、アミノ系、メルカプト・スルフィド系、ウレイド系などを用いることができる。これらの中でも、本実施の形態では、エポキシ系シランカップリング剤が好ましく用いられる。これにより、有機材料と無機材料の界面における接着性を向上させることができる。
【００４８】
また、その他の添加組成物として、無機フィラーを含有することが好ましい。無機フィラーを含有することにより、圧着時における樹脂層の流動性を調整し、粒子捕捉率を向上させることができる。無機フィラーとしては、シリカ、タルク、酸化チタン、炭酸カルシウム、酸化マグネシウム等を用いることができ、無機フィラーの種類は特に限定されるものではない。
【００４９】
図６は、導電性接着フィルム２３の製品形態の一例を模式的に示す図である。この導電性接着フィルム２３は、剥離基材２７上にバインダー樹脂層２４が積層され、テープ状に成型されている。このテープ状の導電性接着フィルム２３は、リール２６に剥離基材２７が外周側となるように巻回積層される。剥離基材２７としては、特に制限はなく、ＰＥＴ（Poly Ethylene Terephthalate）、ＯＰＰ（Oriented Polypropylene）、ＰＭＰ（Poly-4-methlpentene−1）、ＰＴＦＥ（Polytetrafluoroethylene）などを用いることができる。
【００５０】
導電性接着フィルム２３は、バインダー樹脂層２４上に、上述したタブ線２０が、カバーフィルムとして貼付される。すなわち、導電性接着フィルム２３は、バインダー樹脂層２４が正極用タブ線１１や負極用タブ線１５のタブ線２０の一面２０ａに積層される。このように、予めタブ線２０と導電性接着フィルム２３とを積層一体化させておくことにより、実使用時においては、剥離基材２７を剥離し、導電性接着フィルム２３のバインダー樹脂層２４をＰ型電極端子部９やＮ型電極端子部１０上に貼着することにより正極用タブ線１１や負極用タブ線１５と各電極端子部１１，１２との仮貼りが図られる。
【００５１】
上述した導電性接着フィルム２３は、導電性粒子２５と、膜形成樹脂と、液状エポキシ樹脂と、潜在性硬化剤と、シランカップリング剤とを溶剤に溶解させる。溶剤としては、トルエン、酢酸エチルなど、又はこれらの混合溶剤を用いることができる。溶解させて得られた樹脂生成用溶液を剥離基材２７上に塗布し、溶剤を揮発させることにより、導電性接着フィルム２３を得る。その後、導電性接着フィルム２３は、タブ線２０の一面２０ａに貼付される。これにより導電性接着フィルム２３は、タブ線２０の一面２０ａの全面に亘って形成される。
【００５２】
このような導電性接着フィルム２３は、正極用タブ線１１や負極用タブ線１５がＰ型電極端子部９上やＮ電極端子部１２上に仮貼りされると、加熱押圧ヘッドや真空ラミネーターによって所定の温度、圧力で熱加圧される。これにより、導電性接着フィルム２３は、バインダー樹脂がＰ型電極端子部９と正極集電タブ部１２との間、及びＮ型電極端子部１０と負極集電タブ部１６との間より流出されるとともに導電性粒子２５が各集電タブ部１２，１６と各電極端子部９，１０との間で挟持され、この状態でバインダー樹脂が硬化する。これにより、導電性接着フィルム２３は、各集電タブ部１２，１６を各電極端子部９，１０上に接着させると共に、各集電タブ部１２，１６と各電極端子部９，１０とを導通接続させることができる。
【００５３】
なお、正極タブ線１１及び負極タブ線１５は、Ｐ型電極端子部９と正極用タブ線１１との接続、及びＮ型電極端子部１０と負極用タブ線１５との接続を図る接着剤層２１として、上述した導電性接着フィルム２３の他に、絶縁性接着フィルムを用いることができる。絶縁性接着フィルムは、バインダー樹脂層に導電性粒子が含まれていない他は、導電性接着フィルムと同様の構成を有する。
【００５４】
［支持体］
図３に示すように、正極用タブ線１１及び負極用タブ線１５は、タブ線２０の他面２０ｂに薄膜太陽電池１の裏面電極膜やバックシート４との絶縁を図る絶縁性の支持体２２が設けられている。支持体２２は、タブ線２０の他面２０ｂの少なくとも端子ボックス用正極タブ部１３及び端子ボックス用負極タブ部１７上、好ましくはタブ線２０の他面２０ｂの全面に設けられる。支持体２２は、例えば絶縁フィルムからなり、接着剤によってタブ線２０の他面２０ｂに接着される。
【００５５】
支持体２２は、絶縁フィルムとしてＰＥＴやＰＩ等が用いられ、この絶縁フィルムの一面に接着剤層が設けられる。接着剤層には、上述した絶縁性接着フィルムのようなエポキシ系の接着剤等を用いることができる。
【００５６】
支持体２２は、少なくとも端子ボックス用正極タブ部１３及び端子ボックス用負極タブ部１７上に設けられることにより、正極用タブ線１１や負極用タブ線１５が折り返されると薄膜太陽電池１の裏面と対峙される。したがって、支持体２２は、端子ボックス用正極タブ部１３及び端子ボックス用負極タブ部１７が薄膜太陽電池１の裏面電極膜やバックシート４とショートすることを防止することができる。
【００５７】
すなわち、薄膜太陽電池１は、タブ線２０と裏面電極膜やバックシート４との間に支持体２２を介在させることにより、従来用いていた端子ボックス用タブ線と薄膜太陽電池の裏面電極膜上を絶縁する絶縁フィルムが不要となった。また、予め支持体２２が端子ボックス用正極タブ部１３や端子ボックス用負極タブ部１７に設けられていることから、必要最小限の面積で構成することができ、従来のように大面積の絶縁フィルムを用意する必要もない。
【００５８】
また、支持体２２は、好ましくは、接着剤層を介してタブ線２０の他面２０ｂに積層されることにより、該他面２０ｂの全面に亘って形成される。これにより、支持体２２は、正極集電タブ部１２上や負極集電タブ部１６上では薄膜太陽電池１の裏面より外方に現れる。これにより、薄膜太陽電池１は、エチレンビニルアセテート樹脂（ＥＶＡ）等の透光性封止樹脂によって封止されたときにも、正極用タブ線１１や負極用タブ線１５が絶縁性の支持体２２によって覆われることで透光性封止樹脂と反応し腐食することを防止することができる。
【００５９】
さらに、支持体２２は、着色された絶縁フィルムを用いることで、意匠性を高めることができる。
【００６０】
なお、支持体２２として、接着剤層が設けられた絶縁フィルムの他に、耐熱性塗料を用いてもよい。この耐熱性塗料としては、例えばシリコン樹脂系の耐熱塗料があり、市販品として関西ペイント株式会社製の耐酸テルモを例示することができる。耐熱性塗料を用いて支持体２２を構成することにより、正極用タブ線１１及び負極用タブ線１５は、接着剤層が設けられた絶縁フィルムを用いた場合に比して薄型化を図ることができる。
【００６１】
［端子ボックス用正極タブ部］
このような正極用タブ線１１は、図４に示すように、正極集電タブ部１２がＰ型電極端子部９と略同じ長さを有し、折り返し部１４より先のＰ型電極端子部９上よりはみ出した余剰部が端子ボックス用正極タブ部１３とされている。そして、正極用タブ線１１は、端子ボックス用正極タブ部１３が薄膜太陽電池１の封止接着材のシート３及びバックシート４を挿通するとともにバックシート４上に折り返され、その先端が端子ボックス１９と接続される。負極用タブ線１５も同様である。
【００６２】
正極用タブ線１１は、Ｐ型電極端子部９の長さの略２倍程度の長さを有し、全長の略５０％の位置で折り返されることが好ましい。これにより、正極用タブ線１１は、薄膜太陽電池１のバックシート４上における端子ボックス１９の位置にかかわらず、確実に端子ボックス用正極タブ部１３を端子ボックス１９に接続させることができる。負極用タブ線１５も同様である。
【００６３】
［接着剤回収部材］
正極用タブ線１１は、端子ボックス用正極タブ部１３にも接着剤層２１が設けられている。そして、正極用タブ線１１は、端子ボックス１９に接続される端子ボックス用正極タブ部１３の先端部に設けられている接着剤層２１が、接着剤回収部材３０によって除去される。
【００６４】
接着剤回収部材３０は、端子ボックス用正極タブ部１３の先端に設けられた接着剤層２１に貼付され、接着剤層２１が硬化されることにより、当該接着剤層２１を転着させ、タブ線２０の一面２０ａから剥離させるものである。この接着剤回収部材３０は、例えばサンドペーパーのように、表面が粗面化され、接着剤層２１を担持可能な支持体が用いられる。
【００６５】
そして、接着剤回収部材３０は、正極用タブ線１１をＰ型電極端子部９に接続する際に、同時に端子ボックス用正極タブ部１３の先端部の接着剤層２１に貼付される。接着剤層２１の硬化後、接着剤回収部材３０は、端子ボックス用正極タブ部１３から剥離される。このとき、接着剤回収部材３０は、タブ線２０の一面２０ａより硬化された接着剤層２１を剥離し、タブ線２０の一面を露出させる。これにより、正極用タブ線１１は、外部に露出された端子ボックス用正極タブ部１３のタブ線２０を、端子ボックス１９に導通接続させることができる。
【００６６】
［粗度（比）、表面積（比）、接着剤層２１の厚さとの比］
接着剤回収部材３０は、表面積（ｍｍ２）が、タブ線２０の接着剤層２１が積層される一面２０ａの表面積（ｍｍ２）との比において、［接着剤回収部材の表面積（ｍｍ２）］／［タブ線の一端の表面積（ｍｍ２）］＝１．３〜２０．０の範囲で使用可能であり、７．５〜１５．０の範囲であることが好ましい。
【００６７】
また、接着剤回収部材３０は、表面粗度（Ｒｚ）が、タブ線２０の接着剤層２１が積層される一面２０ａの表面粗度（Ｒｚ）との比において、［接着剤回収部材の表面粗さ（ＲＺ）］／［タブ線の一端の表面粗さ（ＲＺ）］＝１〜５０で使用可能であり、２〜３０の範囲であることが好ましい。
【００６８】
さらに、接着剤回収部材３０は、表面粗度（Ｒｚ）が、接着剤層２１の厚み（μｍ）との比において、［接着剤回収部材の表面粗さ（Ｒｚ）］／［接着剤層の厚み（μｍ）］＝０．１〜２．５（Ｒｚ／μｍ）で使用可能であり、０．１〜１．０の範囲であることが好ましい。
【００６９】
［端子ボックス］
また、薄膜太陽電池１の裏面電極膜上には、封止材のシート３及びバックシート４を介して、正極用タブ線１１及び負極用タブ線１５の端子ボックス用正極タブ部１３及び端子ボックス用負極タブ部１７と電気的に接続する端子ボックス１９が設けられている。端子ボックス１９は、外部出力線が電気的に接続され、正極用タブ線１１及び負極用タブ線１５が集電した電力を外部に供給する。
【００７０】
この端子ボックス１９は、絶縁性接着フィルム等の接着剤によって薄膜太陽電池１のバックシート４上に固定されている。絶縁性接着フィルムは、導電性粒子を含有しない点を除き、上述した導電性接着フィルム２３とほぼ同一の成分を有し、バインダー樹脂層が熱硬化することにより端子ボックス１９を薄膜太陽電池１のバックシート４上に固定する。なお、絶縁性接着フィルムは、化学的に安定なフッ素系の樹脂を混合することにより、薄膜太陽電池１のバックシート４上に仮貼りされたときにも、バックシート４と反応することなく腐食を防止することができる。
【００７１】
なお、端子ボックス１９は、薄膜太陽電池１のバックシート４上において、正極用タブ線１１や負極用タブ線１５の長手方向と直交する幅方向の略中間に沿った位置に設けられることにより、同一サイズの接着剤付きタブ線を正極用タブ線１１及び負極用タブ線１５として用いることができる。
【００７２】
［製造方法］
次いで、太陽電池モジュール１の製造工程について説明する。先ず、接着剤付きタブ線である正極用タブ線１１及び負極用タブ線１５を形成する。各タブ線１１，１５は、リボン状の銅箔等からなるタブ線２０の一面２０ａに、接着剤層２１となる導電性接着フィルム２３が積層され、他面にＰＥＴ等の絶縁性の支持体２２が貼付されている。このタブ線１１，１５の正極集電タブ部１２及び負極集電タブ部１６を、導電性接着フィルム２３を介して薄膜太陽電池１のＰ型電極端子部９上及びＮ型電極端子部１０上に配置する。
【００７３】
正極用タブ線１１及び負極用タブ線１５は、導電性接着フィルム２３が常温でタック性を有するため、Ｐ型電極端子部９上及びＮ型電極端子部１０上に配置することで、仮貼りが可能となる。
【００７４】
次いで、太陽電池セル２の裏面に、ＥＶＡ等の封止接着材のシート３を積層し、裏面側にバックシート４を積層した積層体４０を形成する。このとき、図７に示すように、正極用タブ線１１及び負極用タブ線１５は、折り返し部１４，１８より先の端子ボックス用正極タブ部１３及び端子ボックス用負極タブ部１７が、封止接着材のシート３及びバックシート４に開口された挿通孔３ａ，４ａを挿通して外方に導出される。
【００７５】
次いで、図８（ａ）に示すように、積層体４０外部に導出された端子ボックス用正極タブ部１３及び端子ボックス用負極タブ部１７の先端部に、サンドペーパー等の接着剤回収部材３０を貼付する。接着剤回収部材３０は、正極用タブ線１１及び負極用タブ線１５と略同じ幅を有し、端子ボックス１９への接続に充分な長さ分の長さを備え、タック性を有する導電性接着フィルムに貼付される。
【００７６】
次いで、この積層体４０を真空ラミネータによってラミネート圧着する。これにより、正極用タブ線１１及び負極用タブ線１５は、所定の温度、圧力で所定時間、熱加圧される。
【００７７】
このとき、正極用タブ線１１及び負極用タブ線１５は、正極集電タブ部１２及び負極集電タブ部１６に積層された導電性接着フィルム２３のバインダー樹脂層２４が、Ｐ型電極端子部９と正極集電タブ部１２との間、及びＮ型電極端子部１０と負極集電タブ部１６との間より流出されるとともに、導電性粒子２５が各集電タブ部１２，１６と各電極端子部９，１０との間で挟持され、この状態でバインダー樹脂が硬化する。これにより、接着剤層２１は、各集電タブ部１２，１６を各電極端子部９，１０上に接着させると共に、各集電タブ部１２，１６と各電極端子部９，１０とを導通接続させることができる。
【００７８】
また、図８（ｂ）に示すように、正極用タブ線１１及び負極用タブ線１５は、端子ボックス用正極タブ部１３及び端子ボックス用負極タブ部１７の各先端に積層された導電性接着フィルム２３により、接着剤回収部材３０が貼着される。これにより、正極用タブ線１１及び負極用タブ線１５は、端子ボックス用正極タブ部１３及び端子ボックス用負極タブ部１７の各先端に積層された導電性接着フィルム２３が接着剤回収部材３０に転着する。
【００７９】
次いで、図８（ｃ）に示すように、接着剤回収部材３０を正極用タブ線１１及び負極用タブ線１５のタブ線２０より剥離する。これにより、端子ボックス用正極タブ部１３及び端子ボックス用負極タブ部１７の各先端では、タブ線２０の一面２０ａより硬化された導電性接着フィルム２３が剥離され、タブ線２０の一面２０ａが露出される。したがって、正極用タブ線１１及び負極用タブ線１５は、端子ボックス用正極タブ部１３及び端子ボックス用負極タブ部１７のタブ線２０が露出され、端子ボックス１９に導通接続させることができる。
【００８０】
次いで、バックシート４上の所定位置に端子ボックス１９を設置し、タブ線２０が露出された端子ボックス用正極タブ部１３及び端子ボックス用負極タブ部１７の各先端を端子ボックス１９の端子台に接続し、太陽電池モジュール１が完成する。
【００８１】
このような接続工程を経ることにより、端子ボックス用正極タブ部１３及び端子ボックス用負極タブ部１７の各先端における接着剤層２１の剥離処理を、従来ホットストリッパを用いて導電性接着剤層１２２を熱分解した後、掻き取ることにより行われていたところ、接着剤回収部材３０を剥離するだけで行うことができ、工程の簡素化を図ることができる。また、この接続工程によれば、従来に比してタブ線２０に対するダメージも低減でき、端子ボックス１９との接続信頼性を向上させることができる。
【００８２】
なお、正極用タブ線１１及び負極用タブ線１５は、真空ラミネータによって熱加圧する他に、加熱押圧ヘッドによって圧着するようにしてもよい。この場合、正極用タブ線１１及び負極用タブ線１５は、加熱押圧ヘッドによって、正極集電タブ部１２及び負極集電タブ部１６が、Ｐ型電極端子部９又はＮ型電極端子部１０に熱加圧されるとともに、端子ボックス用正極タブ部１３及び端子ボックス用負極タブ部１７の各先端が接着剤回収部材３０に熱加圧される。その後、太陽電池セル２は、封止接着材のシート３及びバックシート４が積層され、ラミネート封止される。このとき、接着剤回収部材３０と接続された端子ボックス用正極タブ部１３及び端子ボックス用負極タブ部１７は、封止接着材のシート３及びバックシート４に開口された挿通孔３ａ，４ａを挿通して外方に導出されている。
【００８３】
また、上記では、正極用タブ線及び負極用タブ線を封止接着材のシート３及びバックシート４を挿通させて、バックシート４上に設けられた端子ボックス１９に接続させたが、図９に示すように、太陽電池セル２に挿通孔２ａを設け、正極用タブ線及び負極用タブ線を該挿通孔に挿通させることにより、太陽電池セル２の表面側に導出させてもよい。この場合、正極用タブ線１１及び負極用タブ線１５は、太陽電池セル２の表面側に設けられた端子ボックス１９に接続される。
【００８４】
また、上記では、正極用タブ線及び負極用タブ線の端子ボックス用正極タブ部１３及び端子ボックス用負極タブ部１７の各先端に積層された導電性接着フィルムを除去したが、導電性接着フィルムの剥離箇所は、端子ボックス１９との接続箇所に応じて決められ、必ずしも正極用タブ線及び負極用タブ線の先端である必要はない。
【実施例】
【００８５】
次いで、本発明の実施例について説明する。本実施例では、薄膜系太陽電池セルのＰ型電極端子部及びＮ型電極端子部に、一面に接着剤層として導電性接着フィルム（ＤＴ１０１Ｂ４：ソニーケミカル＆インフォメーションデバイス株式会社製）が積層され、表面積（ｍｍ２）及び表面粗さ（Ｒｚ）の異なるタブ線を用いた正極用タブ線及び負極用タブ線を接続するとともに、端子ボックス用正極タブ部及び端子ボックス用負極タブ部の先端１ｃｍに、接着剤回収部材として表面積（ｍｍ２）及び表面粗さ（Ｒｚ）の異なるサンドペーパーを接続した。
【００８６】
サンドペーパーの表面積（ｍｍ２）及び表面粗さ（Ｒｚ）は、共焦点レーザースキャン顕微鏡（ＬＳＭ５  ＰＡＳＣＡＬ：Ｃａｒｌ  Ｚｅｉｓｓ社製）を用いて測定した。
【００８７】
本実施例では、正極用タブ線及び負極用タブ線を熱加圧することにより接着剤層を硬化させた後、サンドペーパーを剥離して、接着剤層の排除性、作業安全性、処理速度、処理温度、及びタブ線と端子ボックスの接続端子との接続抵抗を検証した。
【００８８】
実施例１では、正極用タブ線及び負極用タブ線として、銅箔のＳ面（シャイニー面）に、厚さ１０μｍ、最低溶融粘度が３０００Ｐａ−ｓの導電性接着フィルムを積層したタブ線を用いた。タブ線の表面積は４ｍｍ２、表面粗さは０．５Ｒｚである。また、サンドペーパーは、表面積が５ｍｍ２、表面粗さが１Ｒｚである。実施例１では、サンドペーパー（接着剤回収部材）と、サンドペーパーが接続されるタブ線の一端の各表面積の比：［接着剤回収部材の表面積］／［タブ線の一端の表面積］は、１．３である。また、各表面粗さの比：［接着剤回収部材の表面粗さ］／［タブ線の一端の表面粗さ］は、２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は０．１（Ｒｚ／μｍ）である。
【００８９】
ここで、サンドペーパーの表面積及び表面粗さと、タブ線の一端側の表面積及び表面粗さとを対比するのは、熱硬化した導電性接着フィルムをサンドペーパー側に転着、担持させるためには、サンドペーパー表面が相対的に粗く、表面積を多くすることが望ましいことによる。
【００９０】
また、サンドペーパーの表面粗さと導電性接着フィルムの厚みとを対比するのは、仮に導電性接着フィルムの厚さが相対的に厚いと、サンドペーパーの表面が粗面化されていてもフィルムの厚さ方向の全体に亘って転着させることができず、フィルムの表面のみが担持され、剥離しきれないおそれがあるためである。また、同様にサンドペーパーの表面粗さが相対的に過大となると、導電性接着フィルムにサンドペーパーの粗面に転着されない領域が生じ、剥離しきれないおそれがあるためである。
【００９１】
実施例２では、接着剤回収部材として、表面積１０ｍｍ２、表面粗さ１Ｒｚのサンドペーパーを用いた以外は、実施例１と同様の条件である。実施例２では、サンドペーパーとタブ線の各表面積の比：［接着剤回収部材の表面積］／［タブ線の一端の表面積］は、２．５である。また、各表面粗さの比：［接着剤回収部材の表面粗さ］／［タブ線の一端の表面粗さ］は、実施例１と同じく２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、実施例１と同じく０．１（Ｒｚ／μｍ）である。
【００９２】
実施例３では、接着剤回収部材として、表面積３０ｍｍ２、表面粗さ１Ｒｚのサンドペーパーを用いた以外は、実施例１と同様の条件である。実施例３では、サンドペーパーとタブ線の各表面積の比：［接着剤回収部材の表面積］／［タブ線の一端の表面積］は、７．５である。また、各表面粗さの比：［接着剤回収部材の表面粗さ］／［タブ線の一端の表面粗さ］は、実施例１と同じく２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、実施例１と同じく０．１（Ｒｚ／μｍ）である。
【００９３】
実施例４では、接着剤回収部材として、表面積６０ｍｍ２、表面粗さ１Ｒｚのサンドペーパーを用いた以外は、実施例１と同様の条件である。実施例４では、サンドペーパーとタブ線の各表面積の比：［接着剤回収部材の表面積］／［タブ線の一端の表面積］は、１５．０である。また、各表面粗さの比：［接着剤回収部材の表面粗さ］／［タブ線の一端の表面粗さ］は、実施例１と同じく２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、実施例１と同じく０．１（Ｒｚ／μｍ）である。
【００９４】
実施例５では、接着剤回収部材として、表面積８０ｍｍ２、表面粗さ１Ｒｚのサンドペーパーを用いた以外は、実施例１と同様の条件である。実施例５では、サンドペーパーとタブ線の各表面積の比：［接着剤回収部材の表面積］／［タブ線の一端の表面積］は、２０．０である。また、各表面粗さの比：［接着剤回収部材の表面粗さ］／［タブ線の一端の表面粗さ］は、実施例１と同じく２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、実施例１と同じく０．１（Ｒｚ／μｍ）である。
【００９５】
実施例６では、タブ線として、表面積５．３５ｍｍ２、表面粗さ０．５Ｒｚの銅箔を用いた以外は、実施例５と同様の条件である。実施例６では、サンドペーパーとタブ線の各表面積の比：［接着剤回収部材の表面積］／［タブ線の一端の表面積］は、１５．０である。また、各表面粗さの比：［接着剤回収部材の表面粗さ］／［タブ線の一端の表面粗さ］は、実施例１と同じく２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、実施例１と同じく０．１（Ｒｚ／μｍ）である。
【００９６】
実施例７では、接着剤回収部材として、表面積３０ｍｍ２、表面粗さ５Ｒｚのサンドペーパーを用いた以外は、実施例１と同様の条件である。実施例７では、サンドペーパーとタブ線の各表面積の比：［接着剤回収部材の表面積］／［タブ線の一端の表面積］は、７．５である。また、各表面粗さの比：［接着剤回収部材の表面粗さ］／［タブ線の一端の表面粗さ］は、１０である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、０．５（Ｒｚ／μｍ）である。
【００９７】
実施例８では、接着剤回収部材として、表面積３０ｍｍ２、表面粗さ１０Ｒｚのサンドペーパーを用いた以外は、実施例１と同様の条件である。実施例８では、サンドペーパーとタブ線の各表面積の比：［接着剤回収部材の表面積］／［タブ線の一端の表面積］は、７．５である。また、各表面粗さの比：［接着剤回収部材の表面粗さ］／［タブ線の一端の表面粗さ］は、２０である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、１（Ｒｚ／μｍ）である。
【００９８】
実施例９では、接着剤回収部材として、表面積３２．３５ｍｍ２、表面粗さ１４．６Ｒｚのサンドペーパーを用いた。また、接着剤層の厚みは１４μｍとした。その他は、実施例１と同様の条件である。実施例９では、サンドペーパーとタブ線の各表面積の比：［接着剤回収部材の表面積］／［タブ線の一端の表面積］は、８．１である。また、各表面粗さの比：［接着剤回収部材の表面粗さ］／［タブ線の一端の表面粗さ］は、２９．２３４である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、１．０（Ｒｚ／μｍ）である。
【００９９】
実施例１０では、接着剤回収部材として、表面積３０ｍｍ２、表面粗さ２０Ｒｚのサンドペーパーを用いた以外は、実施例１と同様の条件である。実施例９では、サンドペーパーとタブ線の各表面積の比：［接着剤回収部材の表面積］／［タブ線の一端の表面積］は、７．５である。また、各表面粗さの比：［接着剤回収部材の表面粗さ］／［タブ線の一端の表面粗さ］は、４０である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、２（Ｒｚ／μｍ）である。
【０１００】
実施例１１では、接着剤回収部材として、表面積２０ｍｍ２、表面粗さ７．５Ｒｚのサンドペーパーを用いた以外は、実施例１と同様の条件である。実施例１０では、サンドペーパーとタブ線の各表面積の比：［接着剤回収部材の表面積］／［タブ線の一端の表面積］は、５．０である。また、各表面粗さの比：［接着剤回収部材の表面粗さ］／［タブ線の一端の表面粗さ］は、１５である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、０．７５（Ｒｚ／μｍ）である。
【０１０１】
実施例１２では、接着剤回収部材として、表面積２０ｍｍ２、表面粗さ０．５Ｒｚのサンドペーパーを用いた以外は、実施例１と同様の条件である。実施例１１では、サンドペーパーとタブ線の各表面積の比：［接着剤回収部材の表面積］／［タブ線の一端の表面積］は、５．０である。また、各表面粗さの比：［接着剤回収部材の表面粗さ］／［タブ線の一端の表面粗さ］は、１である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、０．０５（Ｒｚ／μｍ）である。
【０１０２】
実施例１３では、接着剤回収部材として、表面積８０ｍｍ２、表面粗さ２５Ｒｚのサンドペーパーを用いた以外は、実施例１と同様の条件である。実施例１２では、サンドペーパーとタブ線の各表面積の比：［接着剤回収部材の表面積］／［タブ線の一端の表面積］は、２０．０である。また、各表面粗さの比：［接着剤回収部材の表面粗さ］／［タブ線の一端の表面粗さ］は、５０である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、２．５（Ｒｚ／μｍ）である。
【０１０３】
実施例１４では、接着剤層として、最低溶融粘度が２０００Ｐａ−ｓの導電性接着フィルムを用いた以外は、実施例２と同様の条件である。実施例１３では、サンドペーパーとタブ線の各表面積の比：［接着剤回収部材の表面積］／［タブ線の一端の表面積］は、２．５である。また、各表面粗さの比：［接着剤回収部材の表面粗さ］／［タブ線の一端の表面粗さ］は、２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、０．１（Ｒｚ／μｍ）である。
【０１０４】
実施例１５では、接着剤層として、最低溶融粘度が９０００Ｐａ−ｓの導電性接着フィルムを用いた以外は、実施例１３と同様の条件である。実施例１４では、サンドペーパーとタブ線の各表面積の比：［接着剤回収部材の表面積］／［タブ線の一端の表面積］は、２．５である。また、各表面粗さの比：［接着剤回収部材の表面粗さ］／［タブ線の一端の表面粗さ］は、２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、０．１（Ｒｚ／μｍ）である。
【０１０５】
実施例１６では、接着剤層として、厚みが４０μｍの導電性接着フィルムを用いた以外は、実施例２と同様の条件である。実施例１５では、サンドペーパーとタブ線の各表面積の比：［接着剤回収部材の表面積］／［タブ線の一端の表面積］は、２．５である。また、各表面粗さの比：［接着剤回収部材の表面粗さ］／［タブ線の一端の表面粗さ］は、２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、０．０３（Ｒｚ／μｍ）である。
【０１０６】
実施例１７では、接着剤層として、厚みが３μｍの導電性接着フィルムを用いた以外は、実施例２と同様の条件である。実施例１６では、サンドペーパーとタブ線の各表面積の比：［接着剤回収部材の表面積］／［タブ線の一端の表面積］は、２．５である。また、各表面粗さの比：［接着剤回収部材の表面粗さ］／［タブ線の一端の表面粗さ］は、２である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、０．３３（Ｒｚ／μｍ）である。
【０１０７】
実施例１８では、正極用タブ線及び負極用タブ線として、粗さの出る銅箔Ｍ面（マット面）に、導電性接着フィルムを積層したタブ線を用いた。タブ線の表面積は４ｍｍ２、表面粗さは１Ｒｚである。その他の条件は実施例２と同様の条件である。実施例１７では、サンドペーパーとタブ線の各表面積の比：［接着剤回収部材の表面積］／［タブ線の一端の表面積］は、２．５である。また、各表面粗さの比：［接着剤回収部材の表面粗さ］／［タブ線の一端の表面粗さ］は、１である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、０．１（Ｒｚ／μｍ）である。
【０１０８】
実施例１９では、正極用タブ線及び負極用タブ線として、銅箔Ｍ面（マット面）に、導電性接着フィルムを積層したタブ線を用いた。タブ線の表面積は４ｍｍ２、表面粗さは２Ｒｚである。その他の条件は実施例２と同様の条件である。実施例１８では、サンドペーパーとタブ線の各表面積の比：［接着剤回収部材の表面積］／［タブ線の一端の表面積］は、２．５である。また、各表面粗さの比：［接着剤回収部材の表面粗さ］／［タブ線の一端の表面粗さ］は、０．５である。また、サンドペーパー（接着剤回収部材）の表面粗さ（Ｒｚ）と導電性接着フィルム（接着剤層）の厚み（μｍ）の比：［接着剤回収部材の表面粗さ］／［接着剤層厚み］は、０．１（Ｒｚ／μｍ）である。
【０１０９】
比較例１は、正極用タブ線及び負極用タブ線の端子ボックス用正極タブ部及び端子ボックス用負極タブ部の先端に積層されている接着剤層を、従来のホットストリッパを用いて熱分解し、掻き取る方法で除去した。
【０１１０】
比較例２は、正極用タブ線及び負極用タブ線の端子ボックス用正極タブ部及び端子ボックス用負極タブ部の先端に積層されている接着剤層を、メチルエチルケトン（MEK：methyl ethyl ketone）を用いて溶かし、除去した。
【０１１１】
以上の実施例１〜１９、比較例１、２について、正極用タブ線及び負極用タブ線を熱加圧することにより接着剤層を硬化させた後、端子ボックス用正極タブ部及び端子ボックス用負極タブ部の先端の接着剤層を剥離して、接着剤層の排除性、作業安全性、処理速度、処理温度、及びタブ線と端子ボックスの接続端子との接続抵抗を検証した。
【０１１２】
接着剤層の排除性は、目視観察により、単位面積当たりどの程度タブ線表面が露出しているかにより評価し、８０％以上除去されている場合を◎、５０％以上８０％未満除去されている場合を○、１０％以上５０％未満除去されている場合を△、１０％未満しか除去されていない場合を×とした。
【０１１３】
作業安全性は、作業者の人体や環境に危険な薬品や装置を必要とするか否かといった観点から評価し、危険物を使用しない場合を◎、溶剤を使用する場合を△、高熱高圧装置を使用する場合を×とした。
【０１１４】
処理温度は、接着剤層の除去処理に当たって、正極用タブ線及び負極用タブ線に対して掛ける温度に応じて評価し、常温で処理可能な場合を◎、高温（６０℃以上２００℃未満）で熱処理する場合を△、超高温（２００℃以上）で熱処理する場合を×とした。
【０１１５】
処理速度は、接着剤層の除去処理に要する時間に応じて評価し、３秒未満の場合を◎、３秒以上の場合を×とした。
【０１１６】
初期接続抵抗は、端子ボックス用正極タブ部及び端子ボックス用負極タブ部の先端の接着剤層を剥離した後、端子ボックスの接続端子に接続した際の初期接続抵抗を測定し、超音波ハンダ接続と同等以上（４ｍΩ未満）の場合を◎、超音波ハンダ接続の１．５倍未満（４ｍΩ以上６ｍΩ未満）の場合を△、初期接続抵抗が６ｍΩ以上の場合は接続信頼性がないものとして×とした。実施例１〜１９の測定結果を表１に、比較例１〜２の測定結果を表２に示す。
【０１１７】
【表１】
2013165193.tif 000003
【０１１８】
【表２】
2013165193.tif 000004
【０１１９】
表１に示すように、実施例１〜１９によれば、導電性接着フィルムを少なくとも単位面積当たり１０％〜４０％除去でき、また、端子ボックスとの接続抵抗も最大４〜６ｍΩと、実用上問題なかった。また、実施例１〜１９によれば、サンドペーパーをタブ線から剥離するのみで導電性接着フィルムを除去することが可能であり、作業の安全性、処理温度、処理速度のいずれも、比較例１，２に比して有利となる。
【０１２０】
一方、比較例１では、導電性接着フィルムを８０％以上除去できるものの、ホットストリッパによってタブ線に高温高圧を掛ける必要があり、作業の安全性に劣り、また処理温度も２００℃以上と熱による負荷も大きい。また、比較例２では、ＭＥＫによって導電性接着フィルムを除去することから、処理速度が遅く、また作業が煩雑となる。
【０１２１】
実施例１と実施例２〜実施例５を対比すると、実施例１では、サンドペーパー（接着剤回収部材）と、サンドペーパーが接続されるタブ線の一端の各表面積の比：［接着剤回収部材の表面積］／［タブ線の一端の表面積］は、１．３と実施例２〜５に比して小さいため、接着剤層の除去及び初期接続抵抗において、やや導電性接着フィルムが除去しきれていない。一方、実施例３、４より、［接着剤回収部材の表面積］／［タブ線の一端の表面積］は、７．５〜１５．０の範囲が好ましいことが分かる。
【０１２２】
実施例７〜１０は、実施例３に対して、サンドペーパー（接着剤回収部材）の表面粗さ（Ｒｚ）を５〜２０の範囲で変化させたものである。これによると、サンドペーパーの表面粗さ（Ｒｚ）は、表面積３０ｍｍ２に対し１〜５の範囲が好ましいことが分かる。なお、実施例９より、接着剤層の厚みが増えた場合は（１４μｍ）、サンドペーパーの表面粗さ（Ｒｚ）を粗くすることで（１４．６μｍ）、接着剤層の排除性が向上することが分かる。また、実施例１１に比して実施例１２は、サンドペーパーの表面粗さが０．５Ｒｚと小さいため、また実施例１３は、サンドペーパーの表面粗さが２５Ｒｚと大きいため、いずれも接着剤層の排除性がやや落ちた。以上より、サンドペーパーの表面粗さ（Ｒｚ）は、０．５〜２５μｍの範囲で用いることができ、１〜５μｍの範囲がさらに好ましいことが分かる。
【０１２３】
実施例１４及び１５と他の実施例とから、導電性接着フィルムの最低溶融粘度は、２０００〜９０００Ｐａ−ｓの範囲では実用上問題ないことが分かる。
【０１２４】
実施例１６及び１７と他の実施例とから、導電性接着フィルムの厚みは、３〜４０μｍの範囲では実用上問題ないことが分かる。
【０１２５】
実施例１８及び１９と他の実施例とから、タブ線の表面粗さは、０．５〜２Ｒｚの範囲では実用上問題ないことが分かる。
【０１２６】
また、各実施例より、表面粗さの比：［接着剤回収部材の表面粗さ］／［タブ線の一端の表面粗さ］は、１〜５０の範囲では実用上問題なく、２〜３０の範囲が好ましいことが分かる。
【０１２７】
また、各実施例より、［接着剤回収部材の表面粗さ］／［接着剤層厚み］は、０．１〜２．５（Ｒｚ／μｍ）の範囲では実用上問題なく、０．１〜１（Ｒｚ／μｍ）の範囲が好ましいことが分かる。
【符号の説明】
【０１２８】
１  薄膜太陽電池、２  太陽電池セル、３  シート、４  バックシート、５  表面カバー、６  太陽電池モジュール、７  金属フレーム、８  透光性絶縁基板、９  Ｐ型電極端子部、１０  Ｎ型電極端子部、１１  正極用タブ線、１２  正極用集電タブ部、１３  端子ボックス用正極タブ部、１４  折り返し部、１５  負極用タブ線、１６  負極集電タブ部、１７  端子ボックス用負極タブ部、１８  折り返し部、１９  端子ボックス、２０  タブ線、２１  接着剤層、２２  支持体、２３  導電性接着フィルム、２４  バインダー樹脂層、２５  導電性粒子、２６  リール、２７  剥離基材、３０  接着剤回収部材
【図１】
2013165193.tif 000005
【図２】
2013165193.tif 000006
【図３】
2013165193.tif 000007
【図４】
2013165193.tif 000008
【図５】
2013165193.tif 000009
【図６】
2013165193.tif 000010
【図７】
2013165193.tif 000011
【図８】
2013165193.tif 000012
【図９】
2013165193.tif 000013
【図１０】
2013165193.tif 000014
【図１１】
2013165193.tif 000015
【図１２】
2013165193.tif 000016